(57)【要約】【課題】絶縁抵抗、柔軟性に優れる手袋用組成物、それを用いた溶剤ペースト及び該溶剤ペーストを用いたディッピング成形による手袋の提供。【解決手段】（ａ）飽和型及び／または部分飽和型共重合体１００重量部、（ｂ）非芳香族系ゴム用軟化剤２５〜４００重量部、さらに、必要に応じて、（ｃ）石油樹脂１〜６０重量部、（ｄ）テルペン系オイル１〜２００重量部を含むことを特徴とする手袋用組成物、それを用いた溶剤ペースト、及び溶剤ペーストを用いたディッピング成形による手袋。【選択図】なし【特許請求の範囲】
【請求項１】
（ａ）飽和型及び／または部分飽和型共重合体１００重量部、及び
（ｂ）非芳香族系ゴム用軟化剤２５〜４００重量部
を含有することを特徴とする手袋用組成物。
【請求項２】
さらに（ｃ）石油樹脂１〜６０重量部を含むことを特徴とする請求項１に記載の手袋用組成物。
【請求項３】
さらに（ｄ）テルペン系オイル１〜２００重量部を含むことを特徴とする請求項１又は２に記載の手袋用組成物。
【請求項４】
（ａ）飽和型及び／または部分飽和型共重合体の芳香族ビニル化合物含有量が１５〜４５重量％であることを特徴とする請求項１〜３のいずれか１項に記載の手袋用組成物。
【請求項５】
請求項１〜４のいずれか１項に記載の手袋用組成物からなることを特徴とする溶剤ペースト。
【請求項６】
請求項５に記載の溶剤ペーストを成形してなる手袋。
【請求項７】
成形がディッピング成形であることを特徴とする請求項６に記載の手袋。
【発明の詳細な説明】
【技術分野】
【０００１】
本発明は、手袋用組成物、それを用いた溶剤ペースト及び手袋に関し、詳しくは、絶縁抵抗、柔軟性に優れた手袋用組成物、それを用いた溶剤ペースト及びそれらをディッピング成形してなる手袋に関する。
【背景技術】
【０００２】
従来、ポリ塩化ビニル／フタル酸可塑剤系やポリウレタン／有機溶剤系のペーストの熱処理から得られる成形品のひとつに手袋があるが、これらの成形品は、耐油性や耐摩耗性には優れているものの、体積抵抗値が１０の１２乗から１０の１３乗であるため、絶縁特性に劣り、２００Ｖ以下で使用せざるを得ない状況であった。
【０００３】
また、天然ゴムラテックスから得られる手袋は絶縁特性には優れるものの、皮膚へのアレルギー問題や、ゴム臭気、ゴワゴワ感があり、細かい作業や長時間の作業には耐えられず、原因となると考えられる天然ゴムに含まれる蛋白質量を減らすために、−ＯＨ基を有する微粒子をゴムラテックスに含有させたり（例えば、特許文献１参照。）、プロアテーゼを添加させたり（例えば、特許文献２参照。）しているが、未だ満足な結果が得られず、追加の工程を必要とするという問題を有するという状況にある。
【特許文献１】特開２００２−３４８７１２号公報
【特許文献１】特開２００４−１０７４８３号公報
【発明の開示】
【発明が解決しようとする課題】
【０００４】
本発明の目的は、上記問題点に鑑み、絶縁抵抗、柔軟性に優れる手袋用組成物、それを用いた溶剤ペースト及び該溶剤ペーストを用いたディッピング成形による手袋を提供することにある。
【課題を解決するための手段】
【０００５】
本発明者は、上記課題を解決すべく鋭意検討した結果、飽和型及び／または部分飽和型共重合体に柔軟性付与剤として非芳香族系ゴム用軟化剤を、さらに必要に応じて、柔軟性・機械特性向上剤として石油樹脂、柔軟性・ディッピング成形性付与剤としてテルペン系オイルを配合した組成物が、絶縁抵抗、柔軟性に優れ、さらに、工業用キシロール等の溶剤に溶解した溶剤ペーストは、ディッピング成形等により柔軟性、絶縁特性に優れる手袋を成形できることを見出し、本発明を完成するに至った。
【０００６】
すなわち、本発明の第１の発明によれば、（ａ）飽和型及び／または部分飽和型共重合体１００重量部、および
（ｂ）非芳香族系ゴム用軟化剤２５〜４００重量部
を含有することを特徴とする手袋用組成物が提供される。
【０００７】
また、本発明の第２の発明によれば、第１の発明において、さらに（ｃ）石油樹脂１〜６０重量部を含むことを特徴とする手袋用組成物が提供される。
【０００８】
また、本発明の第３の発明によれば、第１又は２の発明において、さらに（ｄ）テルペン系オイル１〜２００重量部を含むことを特徴とする手袋用組成物が提供される。
【０００９】
また、本発明の第４の発明によれば、第１〜３のいずれかの発明において、（ａ）飽和型及び／または部分飽和型共重合体の芳香族ビニル化合物含有量が１５〜４５重量％であることを特徴とする手袋用組成物が提供される。
【００１０】
また、本発明の第５の発明によれば、第１〜４のいずれかの発明の手袋用組成物からなることを特徴とする溶剤ペーストが提供される。
【００１１】
また、本発明の第６の発明によれば、第５の発明の溶剤ペーストを成形してなる手袋が提供される。
【００１２】
また、本発明の第７の発明によれば、第６の発明において、成形がディッピング成形であることを特徴とする手袋が提供される。
【発明の効果】
【００１３】
本発明の組成物は、絶縁抵抗、柔軟性に優れた組成物で手袋用にふさわしく、その溶剤ペーストを用いたディッピング成形により絶縁抵抗、柔軟性に優れた手袋を好適に成形することができる。
【発明を実施するための最良の形態】
【００１４】
本発明は、手袋用組成物、それを用いた溶剤ペースト及びそれからなる手袋である。本発明を構成する成分、製造方法、用途について以下に詳細に説明する。
【００１５】
１．手袋用組成物の構成成分
（ａ）飽和型及び／または部分飽和型共重合体
本発明の手袋用組成物に用いる飽和型及び／または部分飽和型共重合体（ａ）は、ゴム弾性・機械物性を発現する。
本発明で用いる飽和型及び／または部分飽和型共重合体としては、芳香族ビニル化合物−共役ジエン化合物系ブロック共重合体の水素化物及び／または部分水素化物、水素化及び／または部分水素化共役ジエン化合物系ブロック共重合体、芳香族ビニル化合物−共役ジエン化合物系ランダム共重合体の水素化物及び／または部分水素化物、芳香族ビニル化合物−オレフィン化合物系ブロック共重合体等を挙げることができる。これらの中では、芳香族ビニル化合物−共役ジエン化合物系ブロック共重合体の水素化物及び／または部分水素化物、水素化共役ジエン化合物系ブロック共重合体、芳香族ビニル化合物−共役ジエン化合物系ランダム共重合体の水素化物、芳香族ビニル化合物−オレフィン化合物系ブロック共重合体が好ましい。
【００１６】
上記芳香族ビニル化合物−共役ジエン化合物系ブロック共重合体の水素化物及び／または部分水素化物としては、芳香族ビニル化合物を主体とする少なくとも１個の重合体ブロックＡと、共役ジエン化合物を主体とする少なくとも１個の重合体ブロックＢとからなるブロック共重合体を水素添加して得られる水添ブロック共重合体または共役ジエンブロック共重合体の水素添加物を挙げることができる。
芳香族ビニル化合物を主体とする少なくとも１個の重合体ブロックＡと、共役ジエン化合物を主体とする少なくとも１個の重合体ブロックＢとからなるブロック共重合体を水素添加して得られる水添ブロック共重合体成分は、芳香族ビニル化合物を主体とする重合体ブロックＡの少なくとも１個と、共役ジエン化合物を主体とする重合体ブロックＢの少なくとも１個とからなるブロック共重合体を水素添加して得られる重合体である。例えば、Ａ−Ｂ、Ａ−Ｂ−Ａ、Ｂ−Ａ−Ｂ−Ａ、Ａ−Ｂ−Ａ−Ｂ−Ａ等の構造を有する芳香族ビニル化合物−共役ジエン化合物のブロック共重合体を水素添加して得られるものである。
【００１７】
芳香族ビニル化合物を主体とする重合体ブロックＡは、芳香族ビニル化合物のみからなる重合体か、芳香族ビニル化合物と５０重量％未満の共役ジエン化合物との共重合体であってもよい。また、共役ジエン化合物を主体とする重合体ブロックＢは、共役ジエン化合物のみからなる重合体か、共役ジエン化合物と５０重量％未満の芳香族ビニル化合物の共重合体であってもよい。
【００１８】
芳香族ビニル化合物−共役ジエン化合物系ブロック共重合体を構成する芳香族ビニル化合物としては、例えば、スチレン、α−メチルスチレン、ビニルトルエン、ｐ−第３ブチルスチレン等のうちから１種又は２種以上を選択でき、なかでもスチレンが好ましい。また共役ジエン化合物としては、例えば、ブタジエン、イソプレン、１，３−ペンタジエン、２，３−ジメチル−１，３−ブタジエン等のうちから１種又は２種以上が選ばれ、なかでもブタジエン、イソプレン及びこれらの組合せが好ましい。
【００１９】
芳香族ビニル化合物を主体とする少なくとも１個の重合体ブロックＡと、共役ジエン化合物を主体とする少なくとも１個の重合体ブロックＢとからなるブロック共重合体を水素添加して得られる水添ブロック重合体成分は、共役ジエン化合物を主体とする重合体ブロックＢにおいて、その水素添加率は任意であるが、好ましくは５０％以上、より好ましくは５５％以上、更に好ましくは６０％以上である。また、そのミクロ構造は、任意であり、例えば、ブロックＢがブタジエン単独で構成される場合、ポリブタジエンブロックにおいては、１，２−ミクロ構造が好ましくは２０〜５０重量％、特に好ましくは２５〜４５重量％である。また、１，２−結合を選択的に水素添加した物であっても良い。ブロックＢがイソプレンとブタジエンの混合物から構成される場合、１，２−ミクロ構造が好ましくは５０％未満、より好ましくは２５％未満、より更に好ましくは１５％未満である。
【００２０】
ブロックＢがイソプレン単独で構成される場合、ポリイソプレンブロックにおいてはイソプレンの好ましくは７０〜１００重量％が１，４−ミクロ構造を有し、かつイソプレンに由来する脂肪族二重結合の好ましくは少なくとも９０％が水素添加されたものが好ましい。
【００２１】
用途により水素添加したブロック共重合体を使用する場合には、好ましくは上記水添物を用途に合わせて適宜使用することが出来る。
【００２２】
また、重合体ブロックＡは、成分全体の５〜７０重量％の割合で存在するのが好ましい。さらに、成分全体の重量平均分子量は、３５０，０００以下であり、好ましくは３０，０００〜２５０，０００である。重量平均分子量が３５０，０００を超えると、成形性が悪化する。
【００２３】
芳香族ビニル化合物−共役ジエン化合物系ブロック共重合体の水素化物及び／または部分水素化物の具体例としては、スチレン−エチレン・ブテン共重合体（ＳＥＢ）、スチレン−エチレン・プロピレン共重合体（ＳＥＰ）、スチレン−エチレン・ブテン−スチレン共重合体（ＳＥＢＳ）、スチレン−エチレン・プロピレン−スチレン共重合体（ＳＥＰＳ）、スチレン−エチレン・エチレン・プロピレン−スチレン共重合体（ＳＥＥＰＳ）、スチレン−ブタジエン・ブチレン−スチレン共重合体（スチレン−ブタジエン−スチレン共重合体の部分水添物、ＳＢＢＳ）、スチレン−イソプレン−スチレン共重合体の部分水添物、スチレン−イソプレン・ブタジエン−スチレン共重合体の部分水添物等を挙げることができる。本発明においては、該芳香族ビニル化合物−共役ジエン化合物ブロック共重合体の水素化物及び／又は部分水素化物は、単独で用いてもよく、２種以上を混合して用いてもよい。
【００２４】
これらの芳香族ビニル化合物を主体とする少なくとも１個の重合体ブロックＡと、共役ジエン化合物を主体とする少なくとも１個の重合体ブロックＢとからなるブロック共重合体を水素添加して得られるブロック共重合体の製造方法としては、数多くの方法が提案されているが、代表的な方法としては、例えば特公昭４０−２３７９８号公報に記載された方法により、リチウム触媒又はチーグラー型触媒を用い、不活性媒体中でブロック重合させて得ることができる。こうしたブロック共重合体の水素添加処理は、公知の方法により、不活性溶媒中で水素添加触媒の存在下に行うことができる。
【００２５】
また、上記水素化共役ジエン化合物系ブロック共重合体としては、例えば、ブタジエンのブロック共重合体を水素添加して得られる結晶性エチレンブロックと非晶性エチレン−ブテンブロックを有するブロック共重合体（ＣＥＢＣ）、ブタジエンのブロック共重合体を水素添加して得られる結晶性エチレンブロックと非晶性エチレン−ブテンブロックと芳香族ビニル化合物から成るブロックを有するブロック共重合体（ＳＥＢＣ）等が挙げられる。本発明においては、水素化共役ジエン化合物ブロック共重合体は、単独で用いてもよく、２種以上を混合して用いてもよい。
この水素化共役ジエン化合物系ブロック共重合体の重量平均分子量は、好ましくは３５０，０００以下であり、より好ましくは３０，０００〜２５０，０００である。重量平均分子量が３５０，０００を超えると、成形性が悪化する。
【００２６】
さらに、上記芳香族ビニル化合物−共役ジエン化合物系ランダム共重合体の水素化物としては、例えば、芳香族ビニル化合物（スチレン）と共役ジエン化合物（ブタジエン）を主体とするランダム共重合体の水素添加物（Ｈ−ＳＢＲ）が挙げられれ、具体的な市販品としては、例えば、ＪＳＲ（株）製のダイナロン１３２０Ｐ（商品名）が挙げられる。
【００２７】
さらにまた、上記芳香族ビニル化合物−オレフィン化合物系ブロック共重合体としては、イソブチレン系重合体ブロック及び芳香族ビニル系重合体ブロックから構成されるイソブチレン系ブロック共重合体（ＳＩＢＳ）等が挙げられる。
【００２８】
成分（ａ）として、芳香族ビニル化合物を主体とする少なくとも１個の重合体ブロックＡと、共役ジエン化合物を主体とする少なくとも１個の重合体ブロックＢとからなるブロック共重合体を水素添加して得られる水添ブロック共重合体または共役ジエンブロック共重合体の水素添加物と、ブタジエンのブロック共重合体を水素添加して得られる結晶性エチレンブロックと非晶性エチレン−ブテンブロックを有するブロック共重合体（ＣＥＢＣ）を併用する場合には、成分（ａ）全体に含まれる芳香族ビニル化合物の割合は、１５〜４５重量％が好ましく、より好ましくは２０〜４０重量％である。芳香族ビニル化合物が、４５重量％を超えるとオイルブリード、タック性、ディッピング成形性の低下が起こる。一方、１５重量％未満であるとディッピング成形性の低下が起こる。
【００２９】
また、成分（ａ）として芳香族ビニル化合物を１５〜４５重量％含む芳香族ビニル化合物を主体とする少なくとも１個の重合体ブロックＡと、共役ジエン化合物を主体とする少なくとも１個の重合体ブロックＢとからなるブロック共重合体を水素添加して得られる水添ブロック共重合体または共役ジエンブロック共重合体の水素添加物を単体で使用するよりも、より高い割合で芳香族ビニル化合物を含む芳香族ビニル化合物を主体とする少なくとも１個の重合体ブロックＡと、共役ジエン化合物を主体とする少なくとも１個の重合体ブロックＢとからなるブロック共重合体を水素添加して得られる水添ブロック共重合体または共役ジエンブロック共重合体の水素添加物の５０ｗｔ％以上の高芳香族ビニル化合物含有飽和型及び／または部分飽和型共重合体（例えば、セプトン２１０４等）と５０ｗｔ％未満の低芳香族ビニル化合物含有飽和型及び／または部分飽和型共重合体（例えば、クレイトンＥ１８１８Ｅ等）を併用し、成分（ａ）全体に含まれる芳香族ビニル化合物の割合を１５〜４５重量％としたものが機械物性の点でより好ましい。
【００３０】
（ｂ）非芳香族系ゴム用軟化剤
本発明の手袋用組成物に用いる非芳香族炭化水素系ゴム用軟化剤（ｂ）は、得られる組成物の硬度を調整する機能及び成形性の改良の機能を果たす成分である。
成分（ｂ）としては、非芳香族系の鉱物油又は液状、若しくは、低分子量の合成軟化剤が挙げられる。一般にゴム用鉱物油軟化剤は、芳香族環、ナフテン環及びパラフィン鎖を組み合わせた混合物であって、飽和炭化水素鎖炭素数が全炭素数の５０％以上を占めるものをパラフィン系、ナフテン環炭素数が３０〜４０％を占めるものをナフテン系、芳香族炭素数が３０％以上を占めるものを芳香族系と呼び区別されている。本発明で用いられるゴム用鉱物油軟化剤は、上記のパラフィン系及びナフテン系が好ましい。芳香族系の軟化剤は、分散性が悪く好ましくない。
非芳香族炭化水素系ゴム用軟化剤として、パラフィン系の鉱物油軟化剤が特に好ましく、パラフィン系のなかでも芳香族環成分の少ないものが特に適している。
【００３１】
パラフィン系軟化剤を構成している化合物としては、例えば、炭素数４〜１５５のパラフィン系化合物、好ましくは炭素数４〜５０のパラフィン系化合物が挙げられ、具体的には、ブタン、ペンタン、ヘキサン、ヘプタン、オクタン、ノナン、デカン、ウンデカン、ドデカン、テトラデカン、ペンタデカン、ヘキサデカン、ヘプタデカン、オクタデカン、ノナデカン、エイコサン、ヘンエイコサン、ドコサン、トリコサン、テトラコサン、ペンタコサン、ヘキサコサン、ヘプタコサン、オクタコサン、ノナコサン、トリアコンタン、ヘントリアコンタン、ドトリアコンタン、ペンタトリアコンタン、ヘキサコンタン、ヘプタコンタン等のｎ−パラフィン（直鎖状飽和炭化水素）、イソブタン、イソペンタン、ネオペンタン、イソヘキサン、イソペンタン、ネオヘキサン、２，３−ジメチルブタン、２−メチルヘキサン、３−メチルヘキサン、３−エチルペンタン、２，２−ジメチルペンタン、２，３−ジメチルペンタン、２，４−ジメチルペンタン、３，３−ジメチルペンタン、２，２，３−トリメチルブタン、３−メチルヘプタン、２，２−ジメチルヘキサン、２，３−ジメチルヘキサン、２，４−ジメチルヘキサン、２，５−ジメチルヘキサン、３，４−ジメチルヘキサン、２，２，３−トリメチルペンタン、イソオクタン、２，３，４−トリメチルペンタン、２，３，３−トリメチルペンタン、２，３，４−トリメチルペンタン、イソノナン、２−メチルノナン、イソデカン、イソウンデカン、イソドデカン、イソトリデカン、イソテトラデカン、イソペンタデカン、イソオクタデカン、イソナノデカン、イソエイコサン、４−エチル−５−メチルオクタン等のイソパラフィン（分岐状飽和炭化水素）及び、これらの飽和炭化水素の誘導体等を挙げることができる。これらのパラフィンは、混合物で用いられ、室温で液状であるものが好ましい。
【００３２】
室温で液状であるパラフィン系軟化剤の市販品としては、日本油脂株式会社製のＮＡソルベント（イソパラフィン系炭化水素油）、出光興産株式会社製のＰＷ−９０（ｎ−パラフィン系プロセスオイル）、出光石油化学株式会社製のＩＰ−ソルベント２８３５（合成イソパラフィン系炭化水素、９９．８ｗｔ％以上のイソパラフィン）、三光化学工業株式会社製のネオチオゾール（ｎ−パラフィン系プロセスオイル）等が挙げられる。
【００３３】
また、非芳香族系炭化水素軟化剤には、少量の不飽和炭化水素及びこれらの誘導体が共存していても良い。不飽和炭化水素としては、エチレン、プロピレン、１−ブテン、２−ブテン、イソブチレン、１−ペンテン、２−ペンテン、３−メチル−１−ブテン、３−メチル−１−ブテン、２−メチル−２−ブテン、１−ヘキセン、２，３−ジメチル−２−ブテン、１−ヘプテン、１−オクテン、１−ノネン、１−デセン等のエチレン系炭化水素、アセチレン、メチルアセチレン、１−ブチン、２−ブチン、１−ペンチン、１−ヘキシン、１−オクチン、１−ノニン、１−デシン等のアセチレン系炭化水素を挙げることができる。
【００３４】
成分（ｂ）の配合量は、成分（ａ）１００重量部に対して、２５〜４００重量部であり、好ましくは７５〜３５０重量部である。成分（ｂ）の配合量が前記上限値を超えると軟化材のブリードアウトを生じやすく最終製品に粘着性を与え、成形体の機械的性質、成形性も低下せしめ、前記下限未満では柔軟性、成形性と透明性が悪化する。
【００３５】
（ｃ）石油樹脂
本発明の手袋用組成物においては、必要に応じて、石油樹脂（ｃ）を用いることができる。成分（ｃ）は、得られる組成物のさらなる柔軟性をもたせること、また機械特性を向上させ、さらにバランスのよい柔軟性と風合いを付与する機能を果たす成分である。
成分（ｃ）としては、石油精製工業、石油化学工業の各種工程、特にナフサの分解工程で得られる不飽和炭化水素を原料として共重合して得られる樹脂であって、Ｃ５留分を原料とした脂肪族系石油樹脂、Ｃ９留分を原料とした芳香族系石油樹脂、ジシクロペンタジエンを原料とした脂環族系石油樹脂、並びにテルペン系樹脂およびこれら２種以上が共重合した共重合系石油樹脂、さらにこれらを水素化した水素化石油樹脂などが例示できる。上記した樹脂の水素添石油樹脂は、上記の樹脂を当業者に公知の方法により水素添加して得られる。具体的には、出光石油化学（株）製のアイマーブ（水素化石油樹脂）、荒川化学工業（株）製のアルコン（水素化石油樹脂）、ヤスハラケミカル（株）製のクリアロン（水素化テルペン樹脂）、トーネックス（株）製のエスコレッツ（脂肪族系炭化水素樹脂）、などの市販品を用いることができる。
【００３６】
成分（ｃ）の配合量は、成分（ａ）１００重量部に対して、１〜６０重量部であり、好ましくは３〜５０重量部である。成分（ｃ）の配合量が前記上限値を超えるとディッピング成形性が悪化しベタツキ性が顕著になり、前記下限未満では柔軟性、機械特性の向上効果がない。
【００３７】
（ｄ）テルペン系オイル
本発明の手袋用組成物においては、必要に応じて、テルペン系オイル（ｄ）を用いることができる。テルペン系オイル（ｄ）は、得られる組成物の柔軟性とディッピング成形性を向上させる機能を有する。
成分（ｄ）としては、主として北米や中国本土に産するアカマツ、クロマツの立木から採取した生松脂を水蒸気蒸留して得られる精油、また同樹のパルプ生産の副生物のテレピン油、あるいはオレンジの皮から抽出される精油またはこれらの精油から異性化反応等により誘導されたオレンジ油等から得られ、具体的には、炭素数１０からなるテルペン系炭化水素、テルペンエーテルが挙げられる。
【００３８】
炭素数１０からなるテルペン系炭化水素としては、ミルセン（沸点１６７℃）、カレン（沸点１６７℃）、オシメン、ピネン（沸点１５５℃）、リモネン（沸点１７６℃）、カンフェン（沸点１６０℃）、テルピノレン（沸点１８７℃）、トリシクレン（沸点１５３℃）、テルピネン（沸点１７０〜１８０℃）、フェンチェン（沸点１５０〜１５５℃）、フェランドレン（沸点１７０〜１７５℃）、シルベストレン（沸点１７５℃）、サビネン（沸点１６３℃）、Ｐ−メンテン−１（カルボメンテン）（沸点１７６℃）、Ｐ−メンテン−３（沸点１６８℃）、Ｐ−サイメン、Ｐ−メンタン（沸点１６８℃）等が挙げられる。そのなかでも特に、α−ピネン、β−ピネン、リモネン、Ｐ−メンテン−１、Ｐ−メンテン−３、Ｐ−サイメン、Ｐ−メンタンが好ましい。
【００３９】
炭素数１０からなるテルペンエーテルとしては、１，４−シネオール（沸点１７３℃）、１，８−シネオール（沸点１７３℃）、ピノール（沸点１８０℃）等が挙げられる。その中でも特に、１，４−シネオール、１，８−シネオールから選ばれた少なくとも１種類が好ましい。
【００４０】
成分（ｄ）の配合量は、配合する場合は、成分（ａ）１００重量部に対して、１〜２００重量部であり、好ましくは２０〜１５０重量部である。成分（ｄ）の配合量が前記上限値を超えると臭気、ブリード、成形加工時のガス発生が顕著となる。また、前記下限未満では柔軟性、ディッピング成形性の向上効果がない。
【００４１】
（ｅ）その他の成分
本発明の手袋用組成物には、本発明の目的を損なわない範囲において、熱安定剤、酸化防止剤、光安定剤、紫外線吸収剤、結晶核剤、ブロッキング防止剤、シール性改良剤、ステアリン酸、シリコーンオイル等の離型剤、ポリエチレンワックス等の滑剤、着色剤、顔料、無機充填剤（アルミナ、タルク、炭酸カルシウム、マイカ、ウォラストナイト、クレー）、発泡剤（有機系、無機系）、難燃剤（水和化合物、赤燐、ポリりん酸アンモニウム、アンチモン、シリコーン）などを配合することができる。
酸化防止剤としては、例えば、２，６−ジ−ｔｅｒｔ−ｐ−ブチル−ｐ−クレゾール、２，６−ジ−ｔｅｒｔ−ブチルフェノール、２，４−ジメチル−６−ｔｅｒｔ−ブチルフェノール、４，４−ジヒドロキシジフェニル、トリス（２−メチル−４−ヒドロキシ−５−ｔｅｒｔ−ブチルフェニル）ブタン等のフェノール系酸化防止剤、ホスファイト系酸化防止剤、チオエーテル系酸化防止剤等が挙げられる。このうちフェノール系酸化防止剤、ホスファイト系酸化防止剤が特に好ましい。
また、発泡剤としては、塩化ビニリデン・アクリロニトリルコポリマーを外殻とし、イソブタンを内包した熱膨張性マイクロカプセルであるエクスパンセル（エクスパンセル社製）、マツモトマイクロスフィアー（松本油脂製薬社）が好ましい。
【００４２】
２．手袋用組成物の製造
本発明の手袋用組成物は、上記成分（ａ）、（ｂ）、又は必要に応じて用いる成分（ｃ）〜（ｅ）等を加えて、各成分を同時にあるいは任意の順に加えて溶融混練する。溶融混練の方法は、特に制限はなく、通常公知の方法を使用し得る。例えば、単軸押出機、二軸押出機、ロール、バンバリーミキサー又は各種のニーダー等を使用し得る。例えば、適度なＬ／Ｄの二軸押出機、バンバリーミキサー、加圧ニーダー等を用いることにより、上記操作を連続して行うこともできる。ここで、溶融混練の温度は、好ましくは１６０〜２２０℃である。
【００４３】
３．溶剤ペーストの製造
本発明の手袋用組成物を有機溶剤に固形分が、好ましくは２０〜６５重量％、より好ましくは２５〜５５重量％（２５℃粘度が５００〜３５００ｍＰａ・ｓ）になるように溶解させて溶剤ペーストを製造する。溶剤ペーストの製造は、上記の手袋用組成物のペレット等を有機溶剤に溶解させるか、上記成分（ａ）、（ｂ）、又は必要に応じて用いる成分（ｃ）〜（ｅ）等を直接有機溶剤に溶解させて得られる。溶剤ペーストで用いる有機溶剤としては、工業用キシロール、ＭＥＫ（メチルエチルケトン）、ＤＭＦ（Ｎ，Ｎ−ジメチルホルムアミド）等が挙げられる。
【００４４】
４．手袋の成形
本発明の手袋は、上記手袋用組成物を用いて成形される。手袋の成形法は、とくに制限されないが、上記組成物を射出成形等による成形、上記溶剤ペーストを用いディッピング成形等による成形が好ましい。
本発明で得られる手袋は、絶縁抵抗、柔軟性に優れるという特徴を有する。
【実施例】
【００４５】
本発明を以下の実施例、比較例によって具体的に説明するが、本発明はこれら実施例に限定されるものではない。なお、本発明で用いた物性の評価法及び試料を以下に示す。
【００４６】
１．評価方法
（１）比重：ＪＩＳ  Ｋ  ７１１２に準拠し、試験片は約０．５ｍｍ厚ディッピング成形シートを用いて測定を行なった。
（２）硬度：ＪＩＳ  Ｋ  ７２１５に準拠し、ディッピング成形シートを重ねて４．０ｍｍ厚にして、デュロメータ硬さ・タイプＡにて測定した。
（３）引張強さ／１００％伸び応力／伸び：ＪＩＳ  Ｋ  ６３０１に準拠し、試験片は０．５ｍｍ厚ディッピング成形シートを、３号ダンベル型に打抜いて使用した。引張速度は５００ｍｍ／分とした。
（４）オイルブリード／タック性：ディッピング成形で得られた約６５×８０×０．５ｍｍ厚のシートをクラフト紙に挟んで、直径７０ｍｍ円盤状の５００ｇの重りをのせ、室温（２３℃）で１６８時間放置後のクラフト紙の状態を目視で観察し、次の基準で評価した。
○：クラフト紙が容易にシートから剥がれオイルブリードの痕跡が認められない。
△：クラフト紙が僅かにシートに密着しかすかにオイルブリードの痕跡が認められる。
×：クラフト紙がシートに密着しオイルブリードの痕跡が認められる。
（５）ディッピイング性：還流冷却器を取り付けた１０００ｃｃ丸底フラスコに６０ｍｍ×φ８ｍｍのマグネットスターラーと組成物のペレット２００ｇと工業用キシロール３００ｇを投入し、約９５℃に保持されたスターラー付き高温槽で１時間攪拌を行なった。そのまま室温になるまで１２時間以上放置した後、１０分攪拌を行い、パイレックス（登録商標）製試験管（φ１８ｍｍ×１８０ｍｍ）を用いて１回ディッピングを行った。試験管を室温で３０分放置した後、オーブン中で１２０℃×３０分熱処理を行い、その製膜状態を目視で観察し次の基準で評価した。
◎：ピンホール状の未溶融物もなく、膜厚も均一
○：ピンホール状の未溶融物はないが、膜厚は不均一
△：ピンホール状の未溶融物あり
×：悪い
（６）透明性
透明性：ディッピングで得られた約０．５ｍｍ厚シートを重ね合わせて３ｍｍ厚にしたものを新聞に接触させて、小さな活字の読み取れる程度をを目視で観察し、次の基準で評価した。
○：鮮明に読み取れる
△：不鮮明であるがなんとか読み取れる
×：不鮮明で読み取れない
【００４７】
２．使用原料
（ａ−１）芳香族ビニル化合物−共役ジエン化合物系ブロック共重合体の水素化物：セプトン２００５（ＳＥＥＰＳ）（商標；クラレ株式会社製）、スチレン含有量２０重量％、数平均分子量２１０，０００、重量平均分子量２５０，０００、分子量分布１．１９、水素添加率９０％以上
（ａ−２）芳香族ビニル化合物−共役ジエン化合物系ブロック共重合体の水素化物：セプトン２１０４（ＳＥＰＳ）（商標；クラレ株式会社製）、スチレン含有量６５重量％、数平均分子量７０，０００、重量平均分子量９１，０００、分子量分布１．３０、水素添加率９０％以上
（ａ−３）芳香族ビニル化合物−共役ジエン化合物系ブロック共重合体の水素化物：クレイトンＥ−１８１８Ｅ（ＳＥＢＳ）（商標；クレイトンポリマージャパン株式会社製）、スチレン含有量３０重量％、数平均分子量１６０，０００、重量平均分子量２００，０００、分子量分布１．２５、水素添加率９０％以上
（ａ−４）：芳香族ビニル化合物−共役ジエン化合物系ブロック共重合体の水素化物：クレイトン１６５２（ＳＥＢＳ）（商標；クレイトンポリマージャパン株式会社製）、スチレン含有量２９重量％、数平均分子量９０，０００、重量平均分子量１２０，０００、分子量分布１．３３、水素添加率９０％以上
（ａ−５）水素化共役ジエン化合物系ブロック共重合体：ダイナロンＤＲ６２０１Ｂ（ＣＥＢＣ）（商標；ＪＳＲ株式会社製）、スチレン含有量０重量％、数平均分子量１８０，０００、重量平均分子量２３０，０００、分子量分布１．２７、水素添加率９０％以上
（ｂ）非芳香族系ゴム軟化剤：ＮＡソルベント  ＮＡＳ−５Ｈ  （日本油脂（株）製）比重：０．８２３、種類：イソパラフィン系炭化水素油、粘度（４０℃）：１１．０ｃＳｔ、引火点：１４６℃
（ｃ）石油樹脂：アイマーブＰ−１４０（商標；出光石油化学社製）、軟化点：１４０℃、平均分子量：９１０、密度：１．０３
（ｄ）テルペン系オイル：ウッディリバー＃１０（ヤスハラケミカル（株）製）比重：０．８０、粘度（２５℃）：１．１４ｃＰ、沸点：１６７〜１７０℃、引火点：４１．５℃
（ｅ）ヒンダードフェノール／フォスファイト／ラクトン系複合酸化防止剤：ＨＰ２２１５（チバスペシャリティケミカルズ製）
【００４８】
（実施例１〜１０、比較例１〜２）
表１及び表２に示す量の各成分を用い、Ｌ／Ｄが４７の二軸押出機に投入して、混練温度１８０℃、スクリュー回転数３５０ｒｐｍで溶融混練をして、ペレット化し、手袋用組成物を得た。
還流冷却器を取り付けた１０００ｃｃ丸底フラスコに６０ｍｍ×φ８のマグネットスターラーと得られた手袋用組成物のペレット２００ｇと工業用キシロール３００ｇを投入し、約９５℃に保持されたスターラー付き高温槽で１時間攪拌を行なった。そのまま室温になるまで１２時間以上放置した後、１０分攪拌を行い、フェロタイプ（１３０×１３０×１ｍｍ）を用いて１回ディッピングを行った。フェロタイプを室温で３０分放置した後、オーブン中で１２０℃×３０分熱処理を行って試験用シートを得た。
試験用シートの評価結果を表１及び表２に示す。
【００４９】
【表１】
2006028696.tif 000002
【００５０】
【表２】
2006028696.tif 000003
【００５１】
表１及び表２より明らかなように、本発明の組成割合を有する組成物は、伸び、オイルブリード／タック性、ディッピング成形性に優れ、手袋成形に好適であることがわかる（実施例１〜１０）。なお、実施例７及び８は、成分（ａ）の芳香族ビニル化合物含有量を１５〜４５重量％外にしたものであり、成分（ａ）中の芳香族ビニル化合物含有量が下限未満では、ディッピング成形性が僅か劣り、成分（ａ）中の芳香族ビニル化合物含有量が上限を超えると、オイルブリード／タック性、ディッピング成形性が僅か劣るようになる。また、実施例９及び１０は、必要に応じて加える成分（ｃ）の配合量を成分（ａ）１００重量部に対して、１〜６０重量部の範囲外にしたものである。成分（ｃ）が下限未満では、オイルブリード／タック性が僅か劣り、成分（ｃ）が上限を超えると、オイルブリード／タック性、ディッピング成形性が僅か劣る。
一方、比較例１及び２は、成分（ｂ）の配合量を本発明の範囲外にしたものである。成分（ｂ）が下限未満では、伸び、オイルブリード／タック性が悪化する。成分（ｂ）が上限を超えると、ディッピング成形性が悪化する。
【産業上の利用可能性】
【００５２】
本発明の組成物は、絶縁抵抗、柔軟性に優れ、それを用いた溶剤ペーストからは、絶縁抵抗、柔軟性に優れた手袋を成形でき、従来のＰＶＣ／フタル酸系等のペーストや天然ゴムラテックスからの手袋に比べ、絶縁抵抗、柔軟性に優れ、皮膚へのアレルギー等のない手袋を成形できる。